ОГНЕСТОЙКОЕ ТЕПЛОИЗОЛЯЦИОННОЕ ПОКРЫТИЕ (ЕГО ВАРИАНТЫ)

ОГНЕСТОЙКОЕ
Полезная модель относится к строительным конструкциям общего назначения , в частности, к нокрытиям с использованием средств их защиты от ножаров и может использоваться для защиты металлических несущих конструкций, систем вентиляции и других объектов в гражданском и военном строительстве.
Известно огнестойкое покрытие , описанное в а.з. Японии № 3-16466 по кл. Е04ДЗ/35, В32В15/15, з. 06.04.82, оп. 05.03.91 Невоспламеняющийся кровельный материал из металлических листов и способ его изготовления.
Известное покрытие содержит последовательно расположенные слой из термореактивной смолы с антикоррозионными добавками , грунтовочный слой, слой краски из термореактивной или термопластичной смолы с антипиренами, слой из крупнозернистых и мелкозернистых минеральных частиц и слой краски из прозрачной термореактивной смолы с антипиренами.
МКИ-6:Е04В 1/02,1/94, Е04С 2/00 ТЕПЛОИЗОЛЯЦИОННОЕ ИОКРЫТИЕ (ЕГО ВАРИАНТЫ)
Покрытие предназначено для нанесення на металлнческое основание,
однако является технологически трудоемким , т.к. приходится чередовать много слоев краски со слоями антикоррозионным, грунтовочным и слоем из минеральных частиц.
Известно огнестойкое теплоизоляционное покрытие для стальных несущих конструкций, описанное в в.з. Японии № 3-161635 Способ облицовки огнезащитными плитами стальной несущей конструкции по кл. Е04В 1/94,3. 21. 11.89, оп. 11.07.91.
Известное покрытие представляет собой плиты , сформованные из клеящего состава , содержащего смесь гидравлического цемента , водной эмульсии из смеси порошкообразного синтетического полимера, порошкообразного гидрооксида алюминия, карбоната, легкого заполнителя и воды, которые после отверждения приклеивают к поверхности колонны.
Недостатком известного покрытия является сложность его изготовления , заключающаяся в необходимости формования и отвержденния плит, и неудобство оклеивания ими колонн.
Известно огнестойкое теплоизоляционное покрытие, описанное в з. Франции № 2680914 Способ тепловой изоляции строительного элемента по кл. Е04В 1/76, 1/94, С04В 35/36, з. 09. 08. 91, оп. 12. 02. 93.
Известное покрытие содержит минеральный теплоизоляционный материал, находящийся в пастообразном состоянии и состоящий на 4090% по объему из микропористого минерального связующего. Отверждение нанесенного нокрытня осуществляется в результате ограничения
испарения воды, находящейся первоначально в теплоизоляционном материале.
Недостаток известного покрытия заключается в необходимости нанесения пасты на строительный элемент, что достаточно трудоемко и неудобно; кроме того, внещний вид такого покрытия неэстетичен.
Наиболее близким по технической сущности к заявляемому является теплоизоляционное покрытие, описанное в ГОСТ 21880-94 и выбранное в качестве прототипа.
Известное покрытие в одном варианте ( марка Ml) представляет собой прощивное минераловатное полотно и выдерживает температуру до 700° С.
Во втором варианте известное покрытие представляет собой прошивное полотно в обкладочном материале в виде стеклоткани и выдерживает температуру до 700° С.
Недостаток его в том, что оно не является огнестойким и его неудобно крепить к защищаемой конструкции при эксплуатации.
Целью заявляемой полезной модели является обеспечение огнестойкости теплоизоляционного материала и удобства его крепления к защищаемой конструкции.
Поставленная цель достигается тем, что в огнестойком теплоизоляционном покрытии: - по первому варианту выполненпом из минераловатного материала,
согласно полезной модели, материал пропитан огнестойким раствором, с наружной стороны на него нанесен слой огнестойкой эмали, а со стороны крепления - подклеевой слой и слой термостойкого клея; - по второму варианту выполненном из минераловатного материала в обкладке из стеклоткани, согласно полезной модели, материал и обкладка пропитаны огнестойким раствором, с внешней стороны на наружную обкладку нанесен слой огнестойкой эмали, аУссГстороны крепления - подклеевой слой и слой термостойкого клея.
При этом минераловатный материал может быть выполнен в виде прошивного мата.
При этом минераловатный материал может быть выполнен также в виде листа.
Кроме того, минераловатный материал может иметь обкладку только с одной стороны.
Кроме того, в огнестойком теплоизоляционном покрытии при выполнении его в виде листа без обкладки со стороны крепления может быть нанесен только слой термостойкого клея.
Выполнение огнестойкого теплоизоляционного покрытия в первом варианте из минераловатного материала, пропитанного огнестойким раствором, а во втором варианте - из минераловатного материала в обкладке из стеклоткани с пропиткой материала и обкладки огнестойким раствором в совокупности с нанесением в обоих вариантах выполнения
И БКЛАА, с наружной стороны слоя огнестойкой эмали, а со стороны крепления подклеевого слоя и слоя термостойкого клея обеспечивает высокую огнестойкость покрытия за счет огнестойкой пропитки, огнестойкой эмали ( в первом варианте), этих же факторов и негорючей обкладки (во втором варианте) и дополнительную огнестойкость и удобство крепления покрытия к защищаемой конструкции за счет термостойкого клея в обоих вариантах.
В сравнении с прототипом заявляемое покрытие обладает новизной, отличаясь от него наличием таких существенных признаков как пропитка его элементов в обоих вариантах огнестойким раствором , наличие с наружной стороны покрытия слоя огнестойкой эмали, а со стороны крепления - подклеевого слоя и слоя термостойкого клея, обеспечивающих получение заданного результата.
Заявляемое огнестойкое теплоизоляционное покрытие в обоих его вариантах может найти широкое применение в строительстве жилых зданий и промышленных объектов, поэтому оно соответствует критерию промышленная применимость.
Заявляемая полезная модель иллюстрируется чертежами, где представлены на:
- фиг. 1 - схематичный вид в разрезе покрытия, нанесенного на защищаемую металлическую конструкцию и выполненного в виде прошивного мата без обкладки;
-фиг.2 - схематичный вид в разрезе покрытия, нанесенного на защищаемую металлическую конструкцию и выполненного в виде листа без обкладки;
-фиг.З - схематичный вид в разрезе покрытия , нанесенного на защищаемую металлическую конструкцию и выполненного в виде прошивного мата с обкладкой из стеклоткани с двух сторон;
-фиг.4 - схематичный вид в разрезе покрытия, нанесенного на защищаемую металлическую конструкцию и выполненного в виде листа с обкладкой с одной стороны и без подклеевого слоя;
-фиг. 5 - схематичный вид в разрезе покрытия, нанесенного на защищаемую металлическую конструкцию и выполненного в виде листа без обкладок и без подклеевого слоя.
Огнестойкое теплоизоляционное покрытие по первому варианту выполнено из минераловатного материала, пропитанного огнестойким раствором . С наружной стороны на материал нанесен слой огнестойкой эмали, а со стороны крепления - подклеевой слой и слой термостойкого клея.
Огнестойкое теплоизоляционное покрытие по второму варианту выполнено из минераловатного материала в обкладке из стеклоткани с обеих сторон минераловатного материала. Материал и обкладка пропитаны огнестойким раствором. С внешней стороны на наружную обкладку нанесен слой огнестойкой эмали, а на внутреннюю - подклеевой слой и слой термостойкого клея. При этом минераловатный материал может быть выполиен в виде
прошивного мата или листа.
Кроме того, минераловатиый материал может иметь обкладку только с одной стороны.
Кроме того, при выполнении минераловатного материала в виде листа без обкладки со стороны крепления может быть нанесен только слой термостойкого клея.
Практически огнестойкое теплоизоляционное покрытие может быть выполнено, например, следующим образом (см. чертежи).
Материал 1 выполнен в виде вязально-прошивного мата , в частности, из базальтового материала МБВП-5. Он прошит с содержанием 12 ± 2 петли на отрезке 50 мм и является негорючим; толщина материала - 5 мм. Мат пропитан огнестойким раствором, в частности, из фенилсилоксановой и фенолформальдегидной смол. Пропиточный раствор предназначен для повышения огнестойкости покрытия. С наружной стороны мат 1 покрыт слоем 2 огнестойкой эмали  а с внутренней стороны (стороны крепления) на него нанесены подклеевой слой 3 и слой 4 термостойкого клея. В качестве огнестойкой эмали используется, например, эмаль по ТУ УАО-1. В качестве термостойкого клея используется, в частности, клей, описанный в одноименной заявке РФ № 93026295/05 по кл. C09J 161/14, з. 14.05.93., оп. 10.0(Ь 94и выдерПодклеевой слой выполнен из того же клея, но разбавленного (более
жидкого).
При выполнении огнестойкого теплоизоляционного покрытия по второму варианту минераловатный материал, например , в виде прошивного мата из базальтового волокна марки МБВП-5 имеет обкладку 5,6 с двух сторон из стеклоткани. Мат 1 и полотнища стеклоткани 5, 6 пропитаны огнестойким, указанным выше раствором. С внешней стороны наружного полотнища 5 нанесен слой 2 той же огнестойкой эмали, а с внешней стороны внутреннего полотнища 6 - подклеевой слой 3 и слой 4 указанного термостойкого клея.
Покрытие может быть выполнено с обкладкой из стеклоткани только с одной стороны.
Покрытие в виде прошивного мата или прошивного мата с обкладкой с двух сторон стеклотканью с нанесенными на нее слоем огнестойкой эмали и подклеевым слоем сворачивают в рулон и хранят в сухом помещении при относительной влажности воздуха не более 85%. Перед закреплением покрытия на защищаемой металлической конструкции 7 рулон разворачивают и наносят слой 4 жидкого клея на подклеевой слой 3 и на поверхность защищаемой конструкции 7.
Покрытие может быть выполнено в виде отдельных листов, представляющих собой, например, холсты марки БСТВ-ст из супертонких стеклянных перепутанных штапельных волокон, скрепляемых между собой силами естественного сцепления без связующего, пропитанных
названным выше огнестойким раствором н с нанесенными на них с наружной стороны слоем огнестойкой эмали, а с внутренней стороны подклеевым слоем и слоем термостойкого клея, как указано выше. Лист может иметь, в частности, толщину от 2 до 300 мм. Для большей гибкости листы выполняются слегка гофрированными и хранятся в виде листов и рулонов.
На такой лист подклеевой слой иногда может и не наноситься.Тонкие листы используются, как правило, без обкладки, а толстые могут быть в обкладке.
Огнестойкое теплоизоляционное покрытие используется следующим образом.
Перед нанесением его на защищаемую несущую металлическую конструкцию ( например, опорную колонну) на нее и на подклеевой слой 3 покрытия кистью вручную наносят слой 4 термостойкого клея и затем, прижимая покрытие к колонне, приклеивают его на колонну. При этом наличие подклеевого слоя облегчает нанесение слоя клея. После приклеивания покрытия и отверждения клея металлическая конструкция 7 защищена от доступа огня посредством покрытия, выдерживающего в течение 2-3-х часов температуру до 500° С.
Это происходит следующим образом. В случае пожара первым принимает на себя воздействие пламени слой огнестойкой эмали ( до температуры 800° С ) , затем пропитанный огнестойким раствором минераловатный материал ( до 1100° С) и, наконец, слой термостойкого
клея ( до 2000°С ). При этом вначале вспучивается и карбонизируется слой эмали, затем обугливается пропитанный огнестойким раствором минераловатный материал в виде мата или листа и последним вспучивается и обугливается слой термостойкого клея. Наличие негорючей обкладки из стеклоткани также увеличивает время защитного действия покрытия. В итоге огнестойкое покрытие не допускает температуры пламени до 500°С металлической конструкции в течение 3-х часов, позволяя за это время обеспечить тушение пожара и сохранность несущей способности металлической конструкции.
В сравнении с прототипом заявляемое покрытие является огнестойким и более удобным в использовании.
Авторы/ О Рябов С.В.
Матвеев С. А.